(57)【要約】【課題】強固な画像が得られる水性インクを提供すること。【解決手段】水と、光重合性化合物と、前記光重合性化合物に対する質量比が０．０２以上０．１０以下である光重合開始剤と、を含む光硬化型の水性インク。【選択図】なし【特許請求の範囲】
【請求項１】
水と、光重合性化合物と、前記光重合性化合物に対する質量比が０．０２以上０．１０以下である光重合開始剤と、を含む光硬化型の水性インク。
【請求項２】
請求項１に記載の水性インクを収容したインクカートリッジ。
【請求項３】
請求項１に記載の水性インクを吐出する吐出装置と、
吐出された前記水性インクに対して、光を照射する光照射装置と、
を備える記録装置。
【請求項４】
請求項１に記載の水性インクを吐出する工程と、
吐出された前記水性インクに対して、光を照射する工程と、
を有する記録方法。
【発明の詳細な説明】
【技術分野】
【０００１】
本発明は、水性インク、インクカートリッジ、記録装置、及び記録方法に関する。
【背景技術】
【０００２】
特許文献１には、複数色のインクを基材に付与した後、紫外線照射することにより該インクを定着させるインクジェット記録方法において、前記複数色のインクがカチオン重合性インクであり、紫外線照射時における基材上の未硬化インク量を、該インク中に含まれる光重合開始剤の吸収ピーク波長における紫外線透過率が０．１％以上となる量に制限することを特徴とするインクジェット記録方法が開示されている。
【０００３】
特許文献２には、選択的にインク滴の吐出制御可能な少なくとも一つのノズルを有する記録ヘッドで、活性光線により硬化するインクを記録材料面に吐出する画像形成方法において、インク着弾後の活性光線の照射条件を任意に可変する手段を有することを特徴とする画像形成方法が開示されている。
【０００４】
特許文献３には、少なくとも色材および内部硬化性の光重合開始剤を含有するインク組成物Ａと、少なくとも重合性化合物、表面硬化性の光重合開始剤および重合促進剤を含有するインク組成物Ｂとから構成されるインク組成物セットを使用し、前記インク組成物Ａを記録媒体に吐出し、前記インク組成物Ｂを記録媒体の前記インク組成物Ａの上に吐出してから、紫外線を照射して、紫外線硬化を行う事で画像形成を行うことを特徴とするインクジェット記録方法が開示されている。
【０００５】
特許文献４には、種類の異なる開始剤を複数含有する放射線硬化性インクを複数の放射線で露光することを特徴とする放射線硬化性インクの硬化方法が開示されている。
【先行技術文献】
【特許文献】
【０００６】
【特許文献１】国際公開第２００６／０６１９８１号パンフレット
【特許文献２】特開２００３−１９１５９４号公報
【特許文献３】特開２００６−１３７１８３号公報
【特許文献４】特開２００３−２１３１７０号公報
【発明の概要】
【発明が解決しようとする課題】
【０００７】
本発明の課題は、強固な画像が得られる水性インクを提供することである。
【課題を解決するための手段】
【０００８】
上記課題は、以下の手段により改善される。即ち、
請求項１に係る発明は、
水と、光重合性化合物と、前記光重合性化合物に対する質量比が０．０２以上０．１０以下である光重合開始剤と、を含む光硬化型の水性インクである。
【０００９】
請求項２に係る発明は、
請求項１に記載の水性インクを収容したインクカートリッジである。
【００１０】
請求項３に係る発明は、
請求項１に記載の水性インクを吐出する吐出装置と、
吐出された前記水性インクに対して、光を照射する光照射装置と、
を備える記録装置である。
【００１１】
請求項４に係る発明は、
請求項１に記載の水性インクを吐出する工程と、
吐出された前記水性インクに対して、光を照射する工程と、
を有する記録方法である。
【発明の効果】
【００１２】
請求項１に係る発明によれば、光重合性化合物に対する光重合開始剤の質量比が上記範囲から外れる場合に比べ、強固な画像が得られる水性インクが提供される。
【００１３】
請求項２に係る発明によれば、水性インクにおける光重合性化合物に対する光重合開始剤の質量比が上記範囲から外れる場合に比べ、強固な画像が得られるインクカートリッジが提供される。
【００１４】
請求項３に係る発明によれば、水性インクにおける光重合性化合物に対する光重合開始剤の質量比が上記範囲から外れる場合に比べ、強固な画像が得られる記録装置が提供される。
【００１５】
請求項４に係る発明によれば、水性インクにおける光重合性化合物に対する光重合開始剤の質量比が上記範囲から外れる場合に比べ、強固な画像が得られる記録方法が提供される。
【図面の簡単な説明】
【００１６】
【図１】本実施形態に係るインクジェット記録装置を示す概略構成図である。
【図２】本実施形態に係るインクジェット記録装置における記録ヘッド周辺を示す部分平面図である。
【発明を実施するための形態】
【００１７】
以下、本発明の水性インク、インクカートリッジ、記録装置、及び記録方法の実施形態について詳細に説明する。
【００１８】
［水性インク］
本実施形態に係る水性インク（以下、「インク」と称する場合がある）は、水と、光重合性化合物と、前記光重合性化合物に対する質量比が０．０２以上０．１０以下である光重合開始剤と、を含む。
なお、本実施形態の水性インクは、光が照射されることによって硬化する。具体的には、例えば、記録媒体等の表面にインクを吐出してインクの層を形成し、前記インクの層に光を照射することで、インクに含まれる光重合性化合物が重合して前記インクの層が硬化し、画像が得られる。
【００１９】
ここで「光重合性化合物に対する光重合開始剤の質量比」とは、光重合性化合物の質量を１としたときの光重合開始剤の質量の比であり、具体的には、インクに含まれる光重合開始剤の質量が、インクに含まれる光重合性化合物の質量の何倍かを示す値である。
また本実施形態において、例えばインク中に二種以上の光重合開始剤が含まれる場合、インク全体に含まれる当該二種以上の光重合開始剤の質量の合計を、前記「インクに含まれる光重合開始剤の質量」とする。
【００２０】
また本実施形態では、光重合開始剤と共に増感剤（光重合開始助剤）を用いる場合、前記「インクに含まれる光重合開始剤の質量」は、前記光重合開始剤の質量及び前記増感剤の質量の両方を含む値とする。すなわち、光重合開始剤と増感剤とを併用する形態においては、「光重合性化合物に対する光重合開始剤の質量比」は、光重合性化合物の質量を１としたときの、光重合開始剤及び増感剤の質量（合計）の比として定義される。
なお、光重合開始剤と共に増感剤（光重合開始助剤）を用いる場合において、「光重合開始剤」とは、光吸収によって、光重合性化合物の重合を開始させる活性種を生じる成分を意味する。また「増感剤」とは、単独では光照射しても光重合性化合物の重合を開始させないが、光重合開始剤と併用することで光重合性化合物の重合の開始を促進する成分を意味する。
【００２１】
本実施形態の水性インクは、上記構成であることにより、光重合性化合物に対する光重合開始剤の質量比が上記範囲から外れる場合に比べ、強固な画像が得られる。すなわち、本実施形態の水性インクを用いて画像を形成することにより、光重合性化合物に対する光重合開始剤の質量比が上記範囲から外れるインクを用いた場合に比べ、強固な画像が得られる。その理由は定かではないが、以下のように推測される。
【００２２】
本実施形態の水性インクは、光が照射されると、光重合開始剤の光吸収によって発生した活性種（例えばラジカル等）によって光重合性化合物の重合反応が開始され、前記重合反応が進むことによってインクが硬化すると考えられる。
ここで、例えば、インクを吐出して得られたインクの層に光を照射し、前記インクの層を硬化させて画像を得る場合、画像内に水が残留すると、画像の表面のべたつきが生じる場合がある。しかし、インクの層が硬化する際に、例えば重合反応で発生した熱等によって、インクの層に含まれる水が気化して除去されれば、画像内に残留した水に起因する画像の表面のべたつきは抑制され、強固な画像が得られると考えられる。
【００２３】
一方、前記インクの層に光を照射する場合、前記インクの層のなかでも光を照射した側の表面（以下、「光照射面」と称する場合がある）に近いほど、光重合開始剤が光を吸収しやすく、前記活性種が多く発生するため、インクの層の内部等（例えば、インクの層の内部や、インクの層のうち光を照射した側と反対側の表面等）に比べて重合反応が速く進みやすいと考えられる。
そして、インクの層の内部等に含まれる水の気化よりも、インクの層の光照射面における重合反応が速く進んで硬化膜が形成されると、その硬化膜によってインクの層の内部等に含まれる水の気化が阻害されると推測される。
【００２４】
これに対して本実施形態では、光重合性化合物に対する光重合開始剤の質量比が前記範囲内である。そのため、前記範囲よりも質量比が多い場合に比べて、インクの層の光照射面における活性種の発生量が抑えられ、前記硬化膜の形成が遅くなることで、インクの層の内部に含まれる水が気化しやすくなると推測される。
すなわち本実施形態では、インク全体に対する質量比（絶対量）ではなく、光重合性化合物に対する光重合開始剤の質量比（相対量）を制御することによって、前記硬化膜の形成速度が抑制され、インクの層の内部等に含まれる水の気化が促進されているものと推測される。
【００２５】
また本実施形態では、光重合性化合物に対する光重合開始剤の質量比が前記範囲内であるため、前記範囲より少ない場合に比べて光重合性化合物の重合が促進されると考えられる。
このように本実施形態では、光重合性化合物に対する光重合開始剤の質量比が前記範囲から外れる場合に比べ、インクの光硬化時における水の気化と光重合性化合物の重合によるインクの硬化とが両立しやすく、強固な画像が得られるのであると推測される。
【００２６】
特に、前記光重合開始剤としてラジカル発生型の光重合開始剤を用いた場合、その他の光重合開始剤（例えばカチオン発生型の光重合開始剤等）を用いた場合に比べ、前記重合反応の速度が大きく、前記硬化膜による水の気化の阻害が顕著であると考えられる。そのためラジカル発生型の光重合開始剤を用いた場合は特に、光重合性化合物に対する光重合開始剤の質量比を前記範囲内とすることで、前記範囲より多い場合に比べ、インクの層の内部に含まれる水の気化がより促進され、強固な画像が得られると考えられる。
【００２７】
また、例えば３７５ｎｍ以上４５０ｎｍ以下の波長領域に吸収を持つ（つまり、３７５ｎｍ以上４５０ｎｍ以下の光を吸収して活性種を生ずる）紫外線重合開始剤として、チオキサントン化合物等が挙げられるが、これらは非水溶性（２５℃の水１００質量部に対する溶解量が０．１質量部未満）である。
このような非水溶性の光重合開始剤を前記光重合開始剤として用いた場合、水溶性（例えば２５℃の水１００質量部に対する溶解量が０．１質量部以上）の光重合開始剤を用いた場合に比べ、インクの層の表面に光重合開始剤が偏在しやすく、前記硬化膜による水の気化の阻害が顕著に起こりやすいと考えられる。そのため非水溶性の光重合開始剤を用いた場合も特に、光重合性化合物に対する光重合開始剤の質量比を前記範囲内とすることで、インクの層の内部に含まれる水の気化がより促進され、強固な画像が得られると考えられる。
【００２８】
本実施形態では、二種以上の光重合開始剤を用いる形態でもよいが、光重合開始剤を一種用いる形態でもよい。
具体的には、例えば、光重合を開始させる光の波長が異なる二種以上の光重合開始剤を併用し、それぞれの光重合開始剤に対応する波長の光をインクに照射する方法が挙げられる。そして、前記二種以上の光重合開始剤として、前記インクの層の表面に偏在しやすい光重合開始剤と、前記インクの層の内部に分散しやすい光重合開始剤と、を併用することで、インクの層全体を硬化させる方法が考えられる。しかしながら、この方法を用いる場合、二種以上の光照射装置（すなわち、一方の光重合開始剤に対応する波長の光を照射する装置、及び他方の光重合開始剤に対応する波長の光を照射する装置）が必要になることが考えられる。
【００２９】
これに対して本実施形態では、上記のように、光重合性化合物に対する光重合開始剤の質量比を前記範囲内に制御することで、水の気化と光重合性化合物の重合との両方が促進され、強固な画像が得られるものであると考えられる。そのため、光重合開始剤を一種用いる形態や、一種の光照射装置が発する光で光重合が開始する二種以上の光重合開始剤（すなわち、同じ波長領域の光を吸収して重合を開始させる二種以上の光重合開始剤）を用いる形態でも、光重合性化合物に対する光重合開始剤の質量比が前記範囲内から外れる場合に比べ、強固な画像が得られる。そして本実施形態において、一種の光照射装置が発する光で光重合が開始する一種又は二種以上の光重合開始剤を用いることで、二種以上の光照射装置を必要とする場合に比べ、系や装置を複雑化させずに強固な画像が得られると考えられる。
【００３０】
本実施形態では、前記の通り、光重合性化合物に対する光重合開始剤の質量比が０．０２以上０．１０以下であるが、０．０３以上０．０７以下が好ましい。
なお本実施形態では、前記の通り、インク全体に対する質量比ではなく、光重合性化合物に対する光重合開始剤の質量比が上記範囲であり、インク中に含まれる光重合開始剤の質量によって、インク中に含まれる光重合開始剤の質量の好ましい範囲が変わる。つまり本実施形態では、インク中に含まれる光重合開始剤の質量（絶対量）によらず、光重合性化合物に対する光重合開始剤の質量比（相対量）が上記範囲である。
【００３１】
次いで、本実施形態に係る水性インクを構成する各成分及び物性について詳細に説明する。
水性インクは、光硬化型の水性インクであり、その代表的なものとして紫外線硬化型の水性インクが挙げられる。なお、水性インクは、紫外線（紫外光）以外の活性エネルギー線（活性エネルギー光）硬化型の水性インクであってもよい。
【００３２】
水性インクは、水と、光重合性化合物と、光重合開始剤と、を含む。水性インクは、必要に応じて、着色剤、水溶性有機溶媒、界面活性剤、及びその他添加剤を含んでもよい。
【００３３】
＜光重合性化合物＞
光重合性化合物としては、紫外線によってラジカル重合する重合性基を有する化合物等が挙げられ、モノマー、オリゴマー、又はこれらを含む混合物であってもよい。この重合性基としては、例えば、エチレン性不飽和二重結合を有する基が挙げられ、具体的には、例えば、アクリロイル基、メタクリロイル基、ビニル基、ビニルエーテル基、エポキシ基、オキセタン基、無水マレイン酸基、Ｎ−置換マレイミド基等が挙げられる。なお、光重合性化合物は、カチオン重合性化合物であってもよい。
【００３４】
光重合性化合物は、水溶性の光重合性化合物であってもよいし、非水溶性の光重合性化合物であってもよい。なお、光重合性化合物において、水溶性とは、２５℃の水１００質量部に対する対象物質の溶解量が５質量部以上（好ましくは１０質量部以上）であることを意味する。一方、非水溶性とは、２５℃の水１００質量部に対する対象物質の溶解量が５質量部未満であることを意味する。
【００３５】
水溶性の光重合性化合物としては、周知の光重合性化合物が挙げられ、具体的には、アクリロイルモロフォリン（ＡＣＭＯ）、ダイアセトンアクリルアマイド、Ｎ−ビニル−２−ピロリドン、Ｎ−ビニル−ホルムアミド、ビニルナフタレンスルホン酸、メトキシポリエチレングリコールメタクリレート、メトキシポリエチレングリコールアクリレート、無水琥珀酸と２−ヒドロキシエチル（メタ）アクリレートとのエステル、オルソ無水フタル酸と２−ヒドロキシエチル（メタ）アクリレートとのエステル等のラジカル重合性モノマーが挙げられる。
水溶性の光重合性モノマーとしては、多価アルコールの（メタ）アクリル酸エステル、多価アルコールから誘導されるグリシジルエーテルの（メタ）アクリル酸エステル等のラジカル重合性モノマーも挙げられる。
水溶性の光重合性化合物としては、水溶性の光重合性モノマーが目的とする重合度で重合したオリゴマーも挙げられる。
【００３６】
非水溶性の光重合性化合物としては、周知の非水溶性の光重合性物質が挙げられ、具体的には、非水溶性の光重合性物質としては、アルコール、多価アルコール又はアミノアルコール類のアクリル酸エステル；アルコール又は多価アルコール類のメタクリル酸エステル；アクリル脂肪族アミド；アクリル脂環アミド；アクリル芳香族アミド類等のラジカル重合性モノマーが挙げられる。
非水溶性の光重合性化合物としては、非水溶性の光重合性モノマーが目的とする重合度で重合したオリゴマー；エポキシ骨格、ウレタン骨格、ポリエステル骨格又はポリエーテル骨格にアクリロイル基又はメタクリロイル基の付加したアクリレート（エポキシアクリレート、ウレタンアクリレート、ポリエステルアクリレート、ポリエーテルアクリレート、ウレタンメタクリレート、ポリエステルメタクリレート等）のオリゴマー；も挙げられる。
【００３７】
なお、非水溶性の光重合性化合物は、周知の手法によりエマルジョン化（乳化）して水性インク中に分散される。非水溶性の光重合性物質は、自己エマルジョン化型（自己乳化型）であってもよいし、分散剤によりエマルジョン化（乳化）するものであってもよい。
【００３８】
光重合性化合物は、１単独で用いてもよいし、２種以上併用してもよい。
【００３９】
光重合性化合物の含有量（濃度）は、例えば、インクに対して５質量％以上５０質量％以下が好ましく、１０質量％以上３０質量％以下がより好ましく、１５質量％以上２５質量％以下がさらに好ましい。
【００４０】
＜光重合開始剤＞
光重合開始剤としては、水溶性の光重合開始剤であってもよいし、非水溶性の光重合開始剤であってもよい。なお、光重合開始剤において、水溶性とは、２５℃の水１００質量部に対する対象物質の溶解量が０．１質量部以上であることを意味する。一方、非水溶性とは、２５℃の水１００質量部に対する対象物質の溶解量が０．１質量部未満であることを意味する。
【００４１】
水溶性の光重合開始剤としては、ヒドロキシアセトフェノン類（１−フェニル−２−ヒドロキシ−２−メチル−１−プロパノン、１−ヒドロキシ−シクロヘキシル−フェニル−ケトン、１−［４−（２−ヒドロキシエトキシ）−フェニル］−２−ヒドロキシ−２−メチル−１−プロパノン等）、アミノアセトフェノン類（２−メチル−１−（４−メチルチオフェニル）−２−モルフォリノプロパン−１−オン、２−ベンジル−２−ジメチルアミノ−１−（４−モルフォリノフェニル）−ブタン−１−オン等）、チオキサントンアンモニウム塩、ベンゾフェノンアンモニウム塩等の周知の光重合開始剤が挙げられる。
【００４２】
非水溶性の光重合開始剤としては、ベンゾイン化合物（ベンゾインエチルエーテル、ベンゾインイソプロピルエーテル等）、ベンゾフェノン、アシルホスフィンオキサイド化合物（ビス（２，４，６−トリメチルベンゾイル）−フェニルホスフィンオキサイド、ビス（２，６−ジメトキシベンゾイル）−２，４，４−トリメチルペンチルホスフィンオキサイド、２，４，６−トリメチルベンゾイルフェニルエトキシホスフィンオキサイド、２，４，６−トリメチルベンゾイルジフェニルホスフィンオキサイド）、チオキサントン化合物（イソプロピルチオキサントン、２，４−ジエチルチオキサントン等）、アントラキノン化合物（エチルアントラキノン等）等の周知の光重合開始剤が挙げられる。
【００４３】
なお、非水溶性の光重合開始剤は、分散剤等を利用した周知の手法によりエマルジョン化（乳化）して水性インク中に分散させてもよいし、水溶性有機溶媒により溶解又は分散してインク中に分散させてもよい。
【００４４】
光重合開始剤の含有量は、例えば、インクに対して０．１質量％以上２０質量％以下が好ましく、０．１質量％以上１０質量％以下がより好ましく、１質量％以上１０質量％以下がさらに好ましい。
【００４５】
ここで、光重合開始剤と共に、増感剤（重合開始助剤）を併用してもよい。増感剤（重合開始助剤）としては、脂肪族アミン、芳香族基を含むアミン（２−ジメチルアミノ安息香酸エチル、４−（ジメチルアミノ）安息香酸エチル、４−ジメチルアミノ安息香酸イソアミル等の３級アミン含有化合物）、ピペリジン、トリエタノールアミン等のアミン含有化合物；アリル尿素、ｏ−トリルチオ尿素等の尿素含有化合物；ナトリウムジエチルジチオホスフェート、芳香族スルフィン酸の可溶性塩等のイオウ含有化合物；Ｎ、Ｎ、ジ置換ｐアミノベンゾニトリル等のニトリル含有化合物；トリｎブチルホスフィン、ネトリウムジエチルジチオホスフィード等のリン含有化合物；ミヒラーケトン、Ｎニトリソヒドロキシルアミン誘導体、オキサゾリジン化合物、テトラヒドロ−１，３−オキサジン化合物、アルデヒド（ホルムアルデヒドまたはアセトアルデヒド）及びジアミンの縮合物等の窒素含有化合物：エポキシ樹脂とアミンの反応生成物の高分子化アミン；トリエタノールアミントリアクリレート等が挙げられる。
増感剤の含有量は、例えば、インクに対して０．０１質量％以上２０質量％以下が挙げられる。またインク全体に含まれる、光重合開始剤の質量に対する増感剤の質量比（光重合開始剤の質量を１としたときの増感剤の質量の比）としては、例えば、０．５以上０．７以下が挙げられる。
【００４６】
＜水＞
水としては、特に不純物の混入、又は微生物の発生を防止するという観点から、イオン交換水、超純水、蒸留水、限外濾過水が好適に挙げられる。
【００４７】
水の含有量は、例えば、インクに対して１０質量％以上９５質量％以下が好ましく、３０質量％以上９０質量％以下がより好ましい。
【００４８】
＜着色剤＞
着色剤としては、顔料が挙げられる。顔料としては、有機顔料、無機顔料が挙げられる。
【００４９】
黒色顔料の具体例としては、Ｒａｖｅｎ７０００，Ｒａｖｅｎ５７５０，Ｒａｖｅｎ５２５０，Ｒａｖｅｎ５０００  ＵＬＴＲＡＩＩ，Ｒａｖｅｎ  ３５００，Ｒａｖｅｎ２０００，Ｒａｖｅｎ１５００，Ｒａｖｅｎ１２５０，Ｒａｖｅｎ１２００，Ｒａｖｅｎ１１９０  ＵＬＴＲＡＩＩ，Ｒａｖｅｎ１１７０，Ｒａｖｅｎ１２５５，Ｒａｖｅｎ１０８０，Ｒａｖｅｎ１０６０（以上コロンビアン・カーボン社製）、Ｒｅｇａｌ４００Ｒ，Ｒｅｇａｌ３３０Ｒ，Ｒｅｇａｌ６６０Ｒ，Ｍｏｇｕｌ  Ｌ，Ｂｌａｃｋ  Ｐｅａｒｌｓ  Ｌ，Ｍｏｎａｒｃｈ  ７００，Ｍｏｎａｒｃｈ  ８００，Ｍｏｎａｒｃｈ  ８８０，Ｍｏｎａｒｃｈ  ９００，Ｍｏｎａｒｃｈ  １０００，Ｍｏｎａｒｃｈ  １１００，Ｍｏｎａｒｃｈ  １３００，Ｍｏｎａｒｃｈ  １４００（以上キャボット社製）、Ｃｏｌｏｒ  Ｂｌａｃｋ  ＦＷ１，Ｃｏｌｏｒ  Ｂｌａｃｋ  ＦＷ２，Ｃｏｌｏｒ  Ｂｌａｃｋ  ＦＷ２Ｖ，Ｃｏｌｏｒ  Ｂｌａｃｋ  １８，Ｃｏｌｏｒ  Ｂｌａｃｋ  ＦＷ２００，Ｃｏｌｏｒ  Ｂｌａｃｋ  Ｓ１５０，Ｃｏｌｏｒ  Ｂｌａｃｋ  Ｓ１６０，Ｃｏｌｏｒ  Ｂｌａｃｋ  Ｓ１７０，Ｐｒｉｎｔｅｘ３５，Ｐｒｉｎｔｅｘ  Ｕ，Ｐｒｉｎｔｅｘ  Ｖ，Ｐｒｉｎｔｅｘ１４０Ｕ，Ｐｒｉｎｔｅｘ１４０Ｖ，Ｓｐｅｃｉａｌ  Ｂｌａｃｋ  ６，Ｓｐｅｃｉａｌ  Ｂｌａｃｋ  ５，Ｓｐｅｃｉａｌ  Ｂｌａｃｋ  ４Ａ，Ｓｐｅｃｉａｌ  Ｂｌａｃｋ４（以上デグッサ社製）、Ｎｏ．２５，Ｎｏ．３３，Ｎｏ．４０，Ｎｏ．４７，Ｎｏ．５２，Ｎｏ．９００，Ｎｏ．２３００，ＭＣＦ−８８，ＭＡ６００，ＭＡ７，ＭＡ８，ＭＡ１００（以上三菱化学社製）等を挙げられるが、これらに限定されるものではない。
【００５０】
シアン色顔料の具体例としては、Ｃ．Ｉ．Ｐｉｇｍｅｎｔ  Ｂｌｕｅ−１，−２，−３，−１５，−１５：１，−１５：２，−１５：３，−１５：４，−１６，−２２，−６０等が挙げられるが、これらに限定されるものではない。
マゼンタ色顔料の具体例としては、Ｃ．Ｉ．Ｐｉｇｍｅｎｔ  Ｒｅｄ−５，−７，−１２，−４８，−４８：１，−５７，−１１２，−１２２，−１２３，−１４６，−１６８，−１７７，−１８４，−２０２，  Ｃ．Ｉ．Ｐｉｇｍｅｎｔ  Ｖｉｏｌｅｔ  −１９等が挙げられるが、これらに限定されるものではない。
イエロー顔料の具体例としては、Ｃ．Ｉ．Ｐｉｇｍｅｎｔ  Ｙｅｌｌｏｗ−１，−２，−３，−１２，−１３，−１４，−１６，−１７，−７３，−７４，−７５，−８３，−９３，−９５，−９７，−９８，−１１４，−１２８，−１２９，−１３８，−１５１，−１５４，−１８０等が挙げられるが、これらに限定されるものではない。
【００５１】
ここで、着色剤として顔料を使用した場合には、併せて顔料分散剤を用いることが望ましい。使用される顔料分散剤としては、高分子分散剤、アニオン性界面活性剤、カチオン性界面活性剤、両性界面活性剤、ノニオン性界面活性剤等が挙げられる。
【００５２】
高分子分散剤としては、親水性構造部と疎水性構造部とを有する重合体が好適に用いられる。親水性構造部と疎水性構造部とを有する重合体としては、例えば縮合系重合体と付加重合体とが使用される。縮合系重合体としては、公知のポリエステル系分散剤が挙げられる。付加重合体としては、α，β−エチレン性不飽和基を有する単量体の付加重合体が挙げられる。親水基を有するα，β−エチレン性不飽和基を有する単量体と疎水基を有するα，β−エチレン性不飽和基を有する単量体を組み合わせて共重合することにより目的の高分子分散剤が得られる。また、親水基を有するα，β−エチレン性不飽和基を有する単量体の単独重合体も用いられる。
【００５３】
親水基を有するα，β−エチレン性不飽和基を有する単量体としては、カルボキシル基、スルホン酸基、水酸基、りん酸基等を有する単量体、例えば、アクリル酸、メタクリル酸、クロトン酸、イタコン酸、イタコン酸モノエステル、マレイン酸、マレイン酸モノエステル、フマル酸、フマル酸モノエステル、ビニルスルホン酸、スチレンスルホン酸、スルホン化ビニルナフタレン、ビニルアルコール、アクリルアミド、メタクリロキシエチルホスフェート、ビスメタクリロキシエチルホスフェート、メタクリロオキシエチルフェニルアシドホスフェート、エチレングリコールジメタクリレート、ジエチレングリコールジメタクリレート等が挙げられる。
【００５４】
疎水基を有するα，β−エチレン性不飽和基を有する単量体としては、スチレン、α−メチルスチレン、ビニルトルエン等のスチレン誘導体、ビニルシクロヘキサン、ビニルナフタレン、ビニルナフタレン誘導体、アクリル酸アルキルエステル、メタクリル酸アルキルエステル、メタクリル酸フェニルエステル、メタクリル酸シクロアルキルエステル、クロトン酸アルキルエステル、イタコン酸ジアルキルエステル、マレイン酸ジアルキルエステル等が挙げられる。
【００５５】
高分子分散剤として望ましい共重合体の例としては、スチレン−スチレンスルホン酸共重合体、スチレン−マレイン酸共重合体、スチレン−メタクリル酸共重合体、スチレン−アクリル酸共重合体、ビニルナフタレン−マレイン酸共重合体、ビニルナフタレン−メタクリル酸共重合体、ビニルナフタレン−アクリル酸共重合体、アクリル酸アルキルエステル−アクリル酸共重合体、メタクリル酸アルキルエステル−メタクリル酸共重合体、スチレン−メタクリル酸アルキルエステル−メタクリル酸共重合体、スチレン−アクリル酸アルキルエステル−アクリル酸共重合体、スチレン−メタクリル酸フェニルエステル−メタクリル酸共重合体、スチレン−メタクリル酸シクロヘキシルエステル−メタクリル酸共重合体等が挙げられる。また、これらの重合体に、ポリオキシエチレン基、水酸基を有する単量体を共重合させてもよい。
【００５６】
高分子分散剤の重量平均分子量としては、例えば、２０００以上５００００以下がよい。
【００５７】
これら高分子分散剤は、単独で用いても、二種類以上を併用しても構わない。高分子分散剤の含有量は、顔料により大きく異なるため一概には言えないが、顔料に対し、０．１質量％以上１００質量％以下であることがよい。
【００５８】
顔料としては、水に自己分散する顔料（以下自己分散型顔料と称する）も挙げられる。
自己分散型顔料とは、顔料表面に水に対する可溶化基を有し、高分子分散剤が存在しなくとも水中で分散する顔料のことを指す。自己分散型顔料は、例えば、顔料に対して酸・塩基処理、カップリング剤処理、ポリマーグラフト処理、プラズマ処理、酸化／還元処理等の表面改質処理を施すことにより得られる。
【００５９】
自己分散型顔料としては、上記顔料に対して表面改質処理を施した顔料の他、キャボット社製のＣａｂ−ｏ−ｊｅｔ−２００、Ｃａｂ−ｏ−ｊｅｔ−３００、ＩＪＸ−１５７、ＩＪＸ−２５３、ＩＪＸ−２６６、ＩＪＸ−２７３、ＩＪＸ−４４４、ＩＪＸ−５５、Ｃａｂｏｔ２６０、オリエント化学社製のＭｉｃｒｏｊｅｔ  Ｂｌａｃｋ  ＣＷ−１、ＣＷ−２等の市販の自己分散顔料等も挙げられる。
【００６０】
自己分散型顔料としては、その表面に官能基として少なくともスルホン酸、スルホン酸塩、カルボン酸、又はカルボン酸塩を有する顔料であることが望ましい。より望ましくは、表面に官能基として少なくともカルボン酸、又はカルボン酸塩を有する顔料である。
【００６１】
ここで、顔料としては、樹脂により被覆された顔料等も挙げられる。これは、マイクロカプセル顔料と呼ばれ、ＤＩＣ化学工業社製、東洋インキ社製などの市販のマイクロカプセル顔料がある。なお、市販のマイクロカプセル顔料に限られず、目的に応じて作製したマイクロカプセル顔料を使用してもよい。
また、顔料としては、高分子化合物を顔料に物理的に吸着又は化学的に結合させた樹脂分散型顔料も挙げられる。
また、顔料としては、黒色とシアン、マゼンタ、イエローの３原色顔料のほか、赤、緑、青、茶、白等の特定色顔料や、金、銀色等の金属光沢顔料、無色又は淡色の体質顔料、プラスチックピグメント等も挙げられる。
また、顔料としては、シリカ、アルミナ、又は、ポリマービード等をコアとして、その表面に染料又は顔料を固着させた粒子、染料の不溶レーキ化物、着色エマルション、着色ラテックス等も挙げられる。
【００６２】
着色剤としては、顔料の他、その他、親水性のアニオン染料、直接染料、カチオン染料、反応性染料、高分子染料等や油溶性染料等の染料類、染料で着色したワックス粉・樹脂粉類やエマルション類、蛍光染料や蛍光顔料等も挙げられる。
【００６３】
着色剤の体積平均粒径は、例えば１０ｎｍ以上１０００ｎｍ以下であることが挙げられる。
着色剤の体積平均粒径とは、着色剤そのものの粒径、又は着色剤に分散剤等の添加物が付着している場合には、添加物が付着した粒径をいう。体積平均粒径の測定装置には、マイクロトラックＵＰＡ粒度分析計  ９３４０  （Ｌｅｅｄｓ＆Ｎｏｒｔｈｒｕｐ社製）により行う。その測定は、インク４ｍｌを測定セルに入れ、測定を行った。なお、測定時の入力値として、粘度にはインクの粘度を、分散粒子の密度は着色剤の密度とした。
【００６４】
着色剤の含有量（濃度）は、例えば、インクに対して０．５質量％以上１５質量％以下が好ましく、１質量％以上１０質量％以下がより好ましい。
【００６５】
＜水溶性有機溶媒＞
水溶性有機溶媒としては、多価アルコール類、多価アルコール類誘導体、含窒素溶媒、アルコール類、含硫黄溶媒等が挙げられる。水溶性有機溶媒としては、その他、炭酸プロピレン、炭酸エチレン等も挙げられる。なお、水溶性有機溶媒において、水溶性とは、２５℃の水１００質量部に対する対象物質の溶解量が１質量部以上であることを意味する。
【００６６】
多価アルコール類としては、エチレングリコール、ジエチレングリコール、プロピレングリコール、ブチレングリコール、トリエチレングリコール、１，５−ペンタンジオール、１，２−へキサンジオール、１，２，６−ヘキサントリオール、グリセリン、トリメチロールプロパン、キシリトールなどの糖アルコール類；キシロース、グルコース、ガラクトースなどの糖類；等が挙げられる。
【００６７】
多価アルコール類誘導体としては、エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、プロピレングリコールモノブチルエーテル、ジプロピレングリコールモノブチルエーテル、ジグリセリンのエチレンオキサイド付加物等が挙げられる。
【００６８】
含窒素溶媒としては、ピロリドン、Ｎ−メチル−２−ピロリドン、シクロヘキシルピロリドン、トリエタノールアミン等が挙げられる。
アルコール類としてはエタノール、イソプロピルアルコール、ブチルアルコール、ベンジルアルコール等が挙げられる。
含硫黄溶媒としては、チオジエタノール、チオジグリセロール、スルフォラン、ジメチルスルホキシド等が挙げられる。
【００６９】
ここで、水溶性有機溶媒としては、モルホリン骨格を持つモルホリン化合物も挙げられる。光重合開始剤として非水溶性の光重合開始剤（特にチオキサントン化合物（イソプロピルチオキサントン、２，４−ジエチルチオキサントン等））を適用した場合、水溶性有機溶媒としてモルホリン化合物を使用すると、水性インク中において、当該非水溶性の光重合開始剤の溶解性又は分散性が高まり易くなるため好適である。
【００７０】
モルホリン化合物としては、下記一般式（ＭＯ）で示されるモルホリン化合物が挙げられる。
【００７１】
【化１】
2014237784.tif 000002
【００７２】
一般式（ＭＯ）中、Ｒｍ１は、メチル基、水酸基、カルボキシル基、アミノ基又はハロゲンを示す。Ｒｍ２は、単結合、置換若しくは無置換のアルキレン基、カルボニル基、エステル基、又はこれらを組み合わせた基を示す。なお、Ｒｍ２が単結合を示す場合、一般式（ＭＯ）で示されるモルホリン化合物は、Ｒｍ２がなくＲｍ１がモルホリン骨格に直結している化合物となる。
ここで、Ｒｍ２が示すアルキレン基は、直鎖状又は分岐状のいずれであってもよく、炭素数１以上５以下（好ましくは１以上３以下）のアルキレン基が挙げられる。直鎖状のアルキレン基としては、メチレン基、エチレン基、ｎ−プロピレン基、ｎ−ブチレン基、ｎ−ペンチレン基等が挙げられる。分岐状のアルキレン基としては、イソプロピレン基、イソブチレン基、ｓｅｃ−ブチレン基、ｔｅｒｔ−ブチレン基等が挙げられる。
Ｒｍ２が示すアルキレン基に置換し得る置換基としては、水酸基、カルボキシル基、アミノ基、ハロゲン原子等が挙げられる。
【００７３】
以下、一般式（ＭＯ）で示されるモルホリン化合物の具体例を例示するが、これに限られるものではない。
【００７４】
【化２】
2014237784.tif 000003
【００７５】
上記一般式（ＭＯ）で示されるモルホリン化合物以外のモルホリン骨格を有する化合物として、ジメチルモルホリンが挙げられる。
水溶性有機溶媒としては、さらにモルホリン骨格を持つ化合物以外に、アルコキシアルコールも挙げられる。
アルコキシアルコールとしては、２−（２−ブトキシエトキシ）エタノール、２−（２−（２−ブトキシエトキシ）エトキシ）エタノール、ジエチレングルコールモノプロピルエーテル、ジエチレングリコールヘキシルエーテル、ジエチレングリコールモノエチルエーテル等が挙げられる。
【００７６】
水溶性有機溶媒は、１種類で使用しても２種類以上を併用してもよい。
【００７７】
水溶性有機溶媒の含有量は、水に対して１質量％以上６０質量％以下が好ましく、１質量％以上４０質量％以下がより好ましい。
【００７８】
＜界面活性剤＞
界面活性剤としては、アニオン性界面活性剤、ノニオン性界面活性剤、カチオン性界面活性剤、両性界面活性剤等が挙げられ、望ましくは、アニオン性界面活性剤、ノニオン性界面活性剤である。
【００７９】
アニオン性界面活性剤としては、アルキルベンゼンスルホン酸塩、アルキルフェニルスルホン酸塩、アルキルナフタレンスルホン酸塩、高級脂肪酸塩、高級脂肪酸エステルの硫酸エステル塩、高級脂肪酸エステルのスルホン酸塩、高級アルコールエーテルの硫酸エステル塩及びスルホン酸塩、高級アルキルスルホコハク酸塩、ポリオキシエチレンアルキルエーテルカルボン酸塩、ポリオキシエチレンアルキルエーテル硫酸塩、アルキルリン酸塩、ポリオキシエチレンアルキルエーテルリン酸塩等が挙げられる。
これらの中でも、アニオン性界面活性剤としては、ドデシルベンゼンスルホン酸塩、イソプロピルナフタレンスルホン酸塩、モノブチルフェニルフェノールモノスルホン酸塩、モノブチルビフェニルスルホン酸塩、モノブチルビフェニルスルホン酸塩、ジブチルフェニルフェノールジスルホン酸塩等がよい。
【００８０】
ノニオン性界面活性剤としては、ポリオキシエチレンアルキルエーテル、ポリオキシエチレンアルキルフェニルエーテル、ポリオキシエチレン脂肪酸エステル、ソルビタン脂肪酸エステル、ポリオキシエチレンソルビタン脂肪酸エステル、ポリオキシエチレンソルビトール脂肪酸エステル、グリセリン脂肪酸エステル、ポリオキシエチレングリセリン脂肪酸エステル、ポリグリセリン脂肪酸エステル、ショ糖脂肪酸エステル、ポリオキシエチレンアルキルアミン、ポリオキシエチレン脂肪酸アミド、アルキルアルカノールアミド、ポリエチレングリコールポリプロピレングリコールブロックコポリマー、アセチレングリコール、アセチレングリコールのポリオキシエチレン付加物等が挙げられる。
これらの中でも、ノニオン性界面活性剤としては、ポリオキシエチレンノニルフェニルエーテル、ポリオキシエチレンオクチルフェニルエーテル、ポリオキシエチレンドデシルフェニルエーテル、ポリオキシエチレンアルキルエーテル、ポリオキシエチレン脂肪酸エステル、ソルビタン脂肪酸エステル、ポリオキシエチレンソルビタン脂肪酸エステル、脂肪酸アルキロールアミド、ポリエチレングリコールポリプロピレングリコールブロックコポリマー、アセチレングリコール、アセチレングリコールのポリオキシエチレン付加物がよい。
【００８１】
ノニオン性界面活性剤としては、その他、ポリシロキサンオキシエチレン付加物等のシリコーン界面活性剤；パーフルオロアルキルカルボン酸塩、パーフルオロアルキルスルホン酸塩、オキシエチレンパーフルオロアルキルエーテル等のフッ素界面活性剤；スピクリスポール酸やラムノリピド、リゾレシチン等のバイオサーファクタント；等も挙げられる。
【００８２】
界面活性剤の親水性／疎水性バランス（ＨＬＢ）は、溶解性等を考慮すると例えば３以上２０以下の範囲がよい。
【００８３】
界面活性剤は、１種類で使用しても２種類以上を併用してもよい。
【００８４】
界面活性剤の含有量は、インクに対して０．１質量％以上１０質量％以下が好ましく、０．１質量％以上５質量％以下がより好ましく、０．２質量％以上３質量％以下がさらに好ましい。
【００８５】
＜その他添加剤＞
その他添加剤としては、インク吐出性改善剤（ポリエチレンイミン、ポリアミン類、ポリビニルピロリドン、ポリエチレングリコール、エチルセルロース、カルボキシメチルセルロース等）、導電率／ｐＨ調整剤（水酸化カリウム、水酸化ナトリウム、水酸化リチウム等のアルカリ金属類の化合物等）、反応性の希釈溶媒、浸透剤、ｐＨ緩衝剤、酸化防止剤、防カビ剤、粘度調製剤、導電剤、キレート化剤、紫外線吸収剤、赤外線吸収剤等が挙げられる。
【００８６】
＜水性インクの物性＞
水性インクの表面張力は、例えば２０ｍＮ／ｍ以上４５ｍＮ／ｍ以下の範囲が挙げられる。
ここで、表面張力としては、ウイルヘルミー型表面張力計（協和界面科学株式会社製）を用い、２３℃、５５％ＲＨの環境において測定した値を採用した。
【００８７】
水性インクの粘度は、例えば１．５ｍＰａ・ｓ以上３０ｍＰａ・ｓ以下の範囲が挙げられる。ここで、粘度としては、レオマット１１５（Ｃｏｎｔｒａｖｅｓ製）を測定装置として用いて、測定温度は２３℃、せん断速度は１４００ｓ−１の条件で測定した値を採用した。
【００８８】
［記録装置、記録方法］
次に、本実施形態に係る水性インクを用いた記録装置及び記録方法について説明する。
本実施形態に係る記録装置は、本実施形態に係る水性インク（光硬化型の水性インク）を吐出する吐出装置と、吐出された前記水性インクに対して、光を照射する光照射装置と、を少なくとも有するものである。
【００８９】
本実施形態に係る記録装置では、本実施形態に係る水性インク（光硬化型の水性インク）を吐出する工程と、吐出された水性インクに対して、光を照射する工程と、を有する記録方法が実施される。
【００９０】
本実施形態に係る記録装置には、本実施形態に係る水性インク（光硬化型の水性インク）を収容し、当該記録装置に着脱されるようカートリッジ化されたインクカートリッジを備えていてもよい。
【００９１】
以下、本実施形態に係る記録装置の一例について、図面を参照しつつ説明するが、これに限定されるわけではない。なお、図に示す主用部を説明し、その他はその説明を省略する。
【００９２】
図１は、本実施形態に係るインクジェット記録装置を示す概略構成図である。図２は、本実施形態に係るインクジェット記録装置における記録ヘッド周辺を示す部分平面図である。
【００９３】
本実施形態に係るインクジェット記録装置１２は、例えば、図１に示すように、筐体１４内の下部に、給紙容器１６が備えられており、給紙容器１６内に積層された用紙Ｐ（記録媒体の一例）を取り出しロール１８で１枚ずつ取り出す機構を有している。取り出された用紙Ｐは、搬送経路２２を構成する複数の搬送ローラ対２０で搬送される。
【００９４】
給紙容器１６の上方には、駆動ロール２４及び従動ロール２６に張力を付与されつつ支持された無端状の搬送ベルト２８が配置されている。搬送ベルト２８の上方には記録ヘッド３０（吐出装置の一例）が配置されており、搬送ベルト２８における平坦部分に対向している。この記録ヘッド３０が搬送ベルト２８の平坦部分に対向した領域が、記録ヘッド３０から用紙Ｐにインクの液滴が吐出される吐出領域となっている。搬送ローラ対２０で搬送された用紙Ｐは、搬送ベルト２８で保持されてこの吐出領域に至り、記録ヘッド３０に対向した状態となり、記録ヘッド３０から画像情報に応じて吐出されたインクの液滴が用紙Ｐの表面に付着する。
【００９５】
ここで、各色の記録ヘッド３０は、それぞれ、インクジェット記録装置１２に着脱される各色のインクカートリッジ３０Ａと供給管（不図示）を通じて連結され、インクカートリッジ３０Ａにより、各色のインクがそれぞれ記録ヘッド３０へ供給される。
【００９６】
記録ヘッド３０は、例えば、図２に示すように、有効な記録領域（インクを吐出するノズルの配置領域）が用紙Ｐの幅（用紙Ｐの搬送方向と交差（例えば直交）する方向の長さ）以上とされた長尺状の記録ヘッドである。
なお、記録ヘッド３０は、これに限られず、用紙Ｐの幅よりも短尺状の記録ヘッドであって、用紙Ｐの幅方向に移動してインクを吐出する方式（所謂キャリッジ方式）の記録ヘッドであってもよい。
【００９７】
記録ヘッド３０は、インクの液滴を熱により吐出する、所謂サーマル方式であってもよいし、インクの液滴を圧力により吐出する、所謂圧電方式等、公知のものが適用される。
【００９８】
記録ヘッド３０としては、例えば、イエロー（Ｙ）、マゼンタ（Ｍ）、シアン（Ｃ）、及びブラック（Ｋ）の４色それぞれに対応した４つの記録ヘッドが搬送方向に沿ってアレイ状に配置されている。無論、記録ヘッド３０は、上記４色のそれぞれに対応した４つの記録ヘッド３０を配置する形態に限られず、目的に応じて、ブラック（Ｋ）に対応した一つの記録ヘッド３０を配置した形態であってよいし、他の中間色を加えた４色以上のそれぞれに対応した４つ以上の記録ヘッド３０を配置した形態であってもよい。
【００９９】
記録ヘッド３０の上流側（用紙Ｐの搬送方向上流側）には、帯電ロール３２が配置されている。帯電ロール３２は、従動ロール２６との間で搬送ベルト２８及び用紙Ｐを挟みつつ従動し、接地された従動ロール２６との間に電位差を生じさせ、用紙Ｐに電荷を与えて搬送ベルト２８に静電吸着させる。
【０１００】
記録ヘッド３０の下流側（用紙Ｐの搬送方向下流側）には、搬送ベルト２８の上方に、紫外線照射装置５０（光照射装置の一例）が配置されている。
【０１０１】
紫外線照射装置５０は、搬送ベルト２８の上の用紙Ｐに付着したインクに対して、紫外線を照射する。
【０１０２】
紫外線照射装置５０は、例えば、図２に示すように、有効な紫外線照射領域（紫外線する光源の配置領域）が記録ヘッド３０による記録可能領域の幅（用紙Ｐの搬送方向と交差（例えば直交）する方向）以上とされた長尺状の紫外線照射装置である。
なお、紫外線照射装置５０は、これに限られず、記録ヘッド３０による記録可能領域の幅よりも短尺状の紫外線照射装置であって、記録ヘッド３０による記録領域の幅方向に移動して紫外線を照射する方式（所謂キャリッジ方式）の紫外線照射装置であってもよい。
【０１０３】
紫外線照射装置５０の光源としては、水銀ランプ（例えば数１００Ｐａから１ＭＰａまでの動作圧力を有する低圧、中圧、高圧水銀ランプ）、メタルハライドランプ、キセノンランプ、冷陰極管、熱陰極管、発光ダイオード（ＬＥＤ）、半導体レーザ（ＬＤ、ＶＣＳＥＬ）、レーザ波長変換光源等が挙げられる。
これらの中でも、紫外線照射装置５０の光源としては、インクを硬化させるときの状態の変動（その水分量や温度の変動）が少ない、つまり硬化条件の変動が少なく、照射エネルギー密度の高い発光ダイオード（ＬＥＤ）か半導体レーザ（ＬＤ、ＶＣＳＥＬ）がよい。
【０１０４】
紫外線照射装置５０の下流側（用紙Ｐの搬送方向下流側）には、剥離板３４が配置されており、用紙Ｐを搬送ベルト２８から剥離させる。剥離された用紙Ｐは、剥離板３４の下流側（用紙Ｐの搬送方向下流側）で排出経路３６を構成する複数の排出ローラ対３８で搬送され、筐体１４の上部に設けられた排紙容器４０に排出される。
【０１０５】
次に、本実施形態に係る記録装置１２の動作について説明する。
本実施形態に係る記録装置１２では、用紙Ｐは、給紙容器１６から取り出しロール１８で１枚ずつ取り出され、搬入経路２２を経由して搬送ベルト２８へ搬送される。
次に、用紙Ｐは、帯電ロール３２により搬送ベルト２８に静電吸着され、搬送ベルト２８の回転により記録ヘッド３０の下方へ搬送される。
次に、用紙Ｐは、記録ヘッド３０により、インクが吐出され、目的とする画像が記録される。
【０１０６】
次に、用紙Ｐに付着したインクに対して、紫外線照射装置５０により紫外線が照射され、インク中の紫外線重合性化合物の硬化反応（重合反応）が進行し、インク（インクによる画像）が硬化して用紙Ｐに固定化する。
【０１０７】
ここで、紫外線照射装置５０の紫外線照射条件としては、インク中に含まれる紫外線重合性化合物の種類等により変わるが、例えば、用紙Ｐ上に吐出されたインク中の紫外線重合性化合物の硬化反応（重合反応）が進行して硬化する条件であることがよい。
具体的には、紫外線照射条件としては、例えば、波長領域（中心波長）が３７５ｎｍ以上４５０ｎｍ以下、照射強度が１０Ｗ／ｃｍ２以上５０００Ｗ／ｃｍ２以下（望ましくは５０Ｗ／ｃｍ２以上５００Ｗ／ｃｍ２以下）、照射時間が０．１ミリ秒以上１０秒以下（望ましくは１０ミリ秒以上１００ミリ秒以下）であることがよい。
【０１０８】
次に、インク（インクによる画像）が固定化（形成）された用紙Ｐは、排出経路３６を経由し、排紙容器４０に排出される。
【０１０９】
このようにして、本実施形態に係る記録装置１２では、インク（インクによる画像）が固定化（形成）された用紙Ｐが得られる。
【０１１０】
なお、本実施形態に係る記録装置１２では、記録ヘッド３０によってインクの液滴を用紙Ｐの表面に直接吐出する方式について説明したが、これに限られず、例えば中間転写体にインクの液滴を吐出した後に、中間転写体上のインクの液滴を用紙Ｐに転写する方式であってもよい。
【０１１１】
また、本実施形態に係る記録装置１２では、用紙Ｐとして枚葉紙にインク（インクによる画像）を固定化（形成）する方式について説明したが、連帳機を用いて、用紙Ｐとしてロール紙にインク（インクによる画像）を固定化（形成）する方式であってもよい。
【０１１２】
また、本実施形態に係る記録装置１２では、紫外線照射装置５０を備えた形態について説明したが、光硬化型水性インクの種類に応じて、紫外線（紫外光）以外の活性エネルギー線（活性エネルギー光）を照射する照射装置を備えた形態であってもよい。
【０１１３】
また、本実施形態は、限定的に解釈されるものではなく、本発明の要件を満足する範囲内で実現されることは、言うまでもない。
【実施例】
【０１１４】
以下に、本発明を実施例により具体的に説明するが、本発明はこれらの実施例に何ら限定されるものではない。
【０１１５】
［インクの作製］
＜水性インク１＞
・ウレタンアクリレートオリゴマー水性エマルション：  ５０質量部
（光重合性化合物、荒川化学工業社製、品名：ビームセットＥＭ−９２、紫外線重合性化合物成分４０質量％、水含有量：６０質量％）
・シアン顔料水性分散液：  ２０質量部
（着色剤、キャボット社製、品名：ＣＡＢ−Ｏ−ＪＥＴ  ２５０Ｃ、顔料濃度１０質量％、水含有量：９０質量％）
・４−（２−ヒドロキシエチル）モルホリン（水溶性有機溶媒、ＭＯ−１）：  ４質量部
・グリセリン（水溶性有機溶媒）：  ４質量部
・界面活性剤（品名：サーフィノール  ４４０、日信化学社製）：  ３質量部
・ｐＨ調整剤：  １量部
・水：  １７．５質量部
・Ｋａｙａｃｕｒｅ  ＤＥＴＸ−Ｓ（日本化薬社製）：  ０．３質量部
（紫外線重合開始剤：チオキサントン化合物：２，４−ジエチルチオキサントン）
・Ｋａｙａｃｕｒｅ  ＥＰＡ（日本化薬社製）：  ０．２質量部
（紫外線重合開始助剤、３級アミン化合物：４−ジメチルアミノ安息香酸エチル）
【０１１６】
上記組成の材料を混合したのち、５μｍのフィルターでろ過を行い、シアン色の紫外線硬化型水性インクを得た。
なお、Ｋａｙａｃｕｒｅ  ＤＥＴＸ−Ｓ（２，４−ジエチルチオキサントン）は、３８５ｎｍに吸収ピークを有する。
【０１１７】
＜水性インク２〜水性インク１５＞
混合する材料の組成の添加量を下記表１とした以外は、水性インク１と同様にして、水性インク２〜水性インク１５を得た。
なお、下記表１において、「ウレタンアクリレートオリゴマー水性エマルション（硬化性成分４０質量％）」、「シアン顔料分散液（顔料濃度１０質量％）」、「４−（２−ヒドロキシエチル）モルホリン」、「グリセリン」、「界面活性剤」、「ｐＨ調整剤」、「水」、「Ｋａｙａｃｕｒｅ  ＤＥＴＸ−Ｓ（開始剤）」、「Ｋａｙａｃｕｒｅ  ＥＰＡ（開始助剤）」は、上記水性インク１の作製で用いた材料と同じものを意味する。
また、下記表１において、「メトキシポリエチレングリコール♯４００メタクリレート」は、メトキシポリエチレングリコール♯４００メタクリレート（光重合性化合物、新中村化学工業社製、品番：Ａ−４００）を意味し、「ＩＨＴ−ＰＩ  ＴＰＯ−Ｌ（開始剤）」は、ＩＨＴ−ＰＩ  ＴＰＯ−Ｌ（紫外線重合開始剤：アシルホスフィンオキサイド化合物：２，４，６−トリメチルベンゾイルフェニルエトキシホスフィンオキサイド、東京化成工業社製）を意味し、「重合開始剤/重合性化合物比」は、インク中に含まれる光重合性化合物に対する光重合開始剤の質量比を意味する。
また、下記表１内における添加量を示す数字の単位は「質量部」である。
【０１１８】
【表１】
2014237784.tif 000004
【０１１９】
［インクの評価］
得られた水性インクについて、以下の評価を行った。評価結果を表２に示す。
【０１２０】
−インク硬化性（画像強度）評価−
得られた水性インクをワイヤーバー（ＲＯＤ  Ｎｏ．８）によりＯＨＰ（overhead projector）フィルム上に膜厚１８．３μｍで塗布して水性インクの層を形成した後、３９５ｎｍの発光波長を有するＵＶ−ＬＥＤランプにより強度１１Ｗ／ｃｍ２の紫外線を照射し、硬化するまでの積算光量を測定した。なお、紫外線照射直後（光源の終端２０ｍｍ以内）に、紫外線が照射された前記水性インクの層を指で触れ、痕が残るかどうかを目視で確認し、痕が残っていなければ硬化したと判断した。評価基準は以下の通りである。
Ｇ１：積算光量が４Ｊ／ｃｍ２以下で硬化
Ｇ２：積算光量が５Ｊ／ｃｍ２以下で硬化
Ｇ３：積算光量が５Ｊ／ｃｍ２で硬化しない
【０１２１】
−画像内における水の残留量の評価−
得られた水性インク１〜３について、前記インク硬化性評価と同様に、ＯＨＰフィルム上に塗布して紫外線を積算光量４Ｊ／ｃｍ２で照射し、照射された水性インクの層内に水がどの程度残留したかを以下のようにして評価した。
具体的には、照射前後の重量変化から水分減少率を算出し、理論水分率と比較した。さらに、水分減少率／理論水分率の値を蒸発率と定義した。
【０１２２】
【表２】
2014237784.tif 000005
【０１２３】
上記結果から、本実施例では、比較例に比べ、硬化性が良好であり、強固な画像が得られることがわかる。
【符号の説明】
【０１２４】
１２ インクジェット記録装置
１４ 筐体
１６ 給紙容器
１８ 取り出しロール
２０ 搬送ローラ対
２４ 駆動ロール
２６ 従動ロール
２８ 搬送ベルト
３０ 記録ヘッド
３０Ａ インクカートリッジ
３２ 帯電ロール
３４ 剥離板
３６ 排出経路
３８ 排出ローラ対
４０ 排紙容器
５０ 紫外線照射装置
Ｐ 用紙
【図１】
2014237784.tif 000006
【図２】
2014237784.tif 000007